(57)【特許請求の範囲】
【請求項１】
アクリル系繊維にヒドラジン処理により架橋結合を導入して窒素含有量の増加を1.0〜8.0重量％の範囲に調整し、加水分解反応により、残存ニトリル基の一部に2.0〜6.0m mol/gのカルボキシル基を残部にはアミド基を導入してなるアンモニア吸着性繊維及び殺菌性繊維を含有し、熱融着性繊維により熱接着された不織布からなることを特徴とする殺菌、消臭フィルタ−。
【請求項２】
アンモニア吸着性繊維を5〜85重量％含有することを特徴とする請求項１に記載の殺菌、消臭フィルタ−。
【請求項３】
殺菌性繊維がアクリル系繊維中に金属化合物を含有するものであって、該金属化合物の金属成分が銀、銅、亜鉛でなる群から選ばれた少なくとも１種であり、該殺菌性繊維を5〜85重量％含有することを特徴とする請求項１〜２いずれかに記載の殺菌、消臭フィルタ−。
【発明の詳細な説明】
【０００１】
【発明の属する技術分野】
本発明は、フィルタ−などの過酷な使用条件に耐えうる濾過性能と殺菌、消臭性能とを兼ね備えた水用殺菌、消臭フィルタ−に関する。更に詳しくは、本発明は家庭用、公衆浴場、病院、及び各種福祉施設の入浴装置の浴槽水やプ−ル等の循環系に組み込まれて、簡単に濾過殺菌が出来、しかも長時間使用によっても、殺菌効果の低下が少ない水用殺菌、消臭フィルタ−に関する。
【０００２】
【従来の技術】
従来から、浴槽水やプ−ル水の殺菌には、塩素、オゾンガス、紫外線、電気分解、加熱などによる殺菌方法がある。しかし、例えば塩素、オゾンによる方法は、薬液注入装置やガス発生装置が必要であり、その濃度を厳重に管理しなければならない。紫外線殺菌では、ランプの劣化、表面汚染による殺菌効果の低下の問題がある。電気分解、高周波加熱、電気加熱ではエネルギ−供給装置を必要とし、また一度殺菌しても再汚染がおこる。
【０００３】
ところで従来から、銀イオンが殺菌に効果があることは広く知られており、各種の殺菌装置や殺菌材が提案されている。例えば、多孔質セラミックスに塩化銀を担持させ、銀イオンを溶出せしめて殺菌剤とする技術が提案されているが、塩化銀の脱落並びに殺菌効果持続性が問題である。
又ゼオライトの銀イオン交換体を用いた殺菌剤が提案されているが、ゼオライトのイオン交換容量が小さく、銀イオンの供給量が少なく、ヘヤキャッチャ−等の濾過器によって捕捉された異物が、細菌増殖の温床となることを防ぐための物でしかなく浴槽水の殺菌には難点がある。
【０００４】
さらに浴槽水や浴用シャワ−水等の濾過については、繊維・多孔質セラミックス・活性炭・砂および微細金網などを素材とする濾過技術があるが、いずれも湯垢・ヘアなどの浮遊物を取り除くものであり殺菌性能を持たない。特に問題なのは、濾過機能と殺菌機能を併せ有し且つ小型で保守容易な長時間使用に耐え得る濾材が無かったことである。
【０００５】
また消臭性繊維としては、消臭性物質を繊維表面に付着固定させたものや、活性炭素繊維等が知られているが、前者は耐久性や風合いなどに問題があり、後者は価格やアンモニアに対する消臭性能に問題がある。アンモニアに対する消臭性繊維としては、中和反応による消臭機構を利用したものが多く知られているが、繊維に該反応に関わる物質を後加工により付着させたものは、水中に溶けだすなどの問題を有しており、基本的に消臭能力が得られない。また繊維中に官能基を導入する方法としては、アクリル繊維中にカルボキシル基を導入する方法があるが、この方法では官能基を増やすことによって繊維物性が悪くなることから、機械的な繊維物性も兼備した消臭能力の大きなものは得られていないのが実状である。
【０００６】
【発明が解決しようとする課題】
本発明は、前述した種々の問題がなく、水溶液中のアンモニアを効率よく吸着し、簡単な操作で濾過殺菌が出来、且つ耐久性、持続性のある水用殺菌、消臭フィルタ−を安価に提供するにある。
【０００７】
【課題を解決するための手段】
本発明者らは、アンモニアに対する吸着量が多く、吸着速度も速い、しかも取扱が容易で且つ各種形態に容易に加工しえる、機械的物性を有するアンモニア吸着性繊維及び金属化合物を含有した実用性能の高い殺菌性アクリル系繊維を見いだし、その調合や形態を研究し本発明の完成に至った。
【０００８】
本発明は、後記する特定のアンモニア吸着性繊維及び殺菌性繊維を含有し、熱融着性繊維により熱接着された不織布からなる殺菌、消臭フィルタ−であり、該フィルタ−は、アンモニア吸着性繊維を5〜85重量％、殺菌性繊維を5〜85重量％含有することにより、より優れた性能を発揮する。
【０００９】
この殺菌、消臭フィルタ−に用いる前記のアンモニア吸着性繊維は、ヒドラジン架橋による窒素含有量の増加が1.0〜8.0重量％である架橋アクリル系繊維であって、加水分解反応により残存ニトリル基の一部には2.0〜6.0m mol/g、さらに好ましくは3.0〜6.0m mol/gのカルボキシル基が、残部にはアミド基が導入されており、好ましくは１g/d以上の引張強度を有するものである。同様に好ましい殺菌性繊維としては、アクリル系繊維中に金属化合物を含有するものであって、該金属化合物の金属成分が銀、銅、亜鉛でなる群から選ばれた少なくとも１種であるものが推奨される。
【００１０】
本発明に用いるアンモニア吸着性繊維は、ヒドラジン架橋を導入した架橋アクリル系繊維であるが、その出発アクリル系繊維としてはアクリロニトリル（以下、ＡＮという）を４０重量%以上、好ましくは５０重量％以上含有するＡＮ系重合体により形成された繊維であり短繊維、トウ等いずれの形態のものでも良く、また、製造工程中途品、廃繊維などでも構わない。
【００１１】
ＡＮ系重合体は、ＡＮ単独重合、ＡＮと他のモノマ−との共重合体のいずれでも良く、他のモノマ−としては、ハロゲン化ビニル及びハロゲン化ビニリデン；（メタ）アクリル酸エステル（なお（メタ）の表記は、該メタの語の付いたもの及び付かないものの両方を表す）；メタリル又はアリルスルホン酸、Ｐ−スチレンスルホン酸等のスルホン酸含有モノマ−及びその塩；（メタ）アクリル酸、イタコン酸等のカルボン酸含有モノマ−及びその塩；アクリルアミド、スチレン、酢酸ビニル等のその他のモノマ−が挙げられる。
【００１２】
出発アクリル系繊維の製造手段に限定はなく、適宜公知の手段がもちいられる。該アクリル系繊維に、ヒドラジン架橋を導入する方法としては、窒素含有量の増加が  １．０〜８．０  重量％に調整しうる手段である限り採用できるが、ヒドラジン濃度  ６〜８０重量％の水溶液、温度５０〜  １２０℃で  １〜５  時間処理する手段が工業的に好ましい。ここで、窒素含有量の増加とは原料アクリル系繊維の窒素含有量とヒドラジン架橋アクリル系繊維の窒素含有量との差をいう。なお、窒素含有量の増加が下限に満たない場合には、最終的に実用上満足し得る物性の繊維が得られない。また上限を越えると、最終的にアンモニアの充分な吸着能力が得られない。
【００１３】
本発明に推奨する該増加が  １．０〜８．０  重量％となる条件については、反応の温度、濃度、時間等の反応因子と窒素含有量の増加の関係を実験で明らかにすることにより、容易に決定出来る。ここに使用するヒドラジンとしては、水加ヒドラジン、硫酸ヒドラジン、塩酸ヒドラジン、臭素酸ヒドラジン等が例示される。
【００１４】
次に、加水分解反応により、ヒドラジン架橋されずに残存しているニトリル基を実質的に消失させ、  ２．０  （好ましくは３．０）〜６．０ｍ  ｍｏｌ／ｇのカルボキシル基と残部にアミド基を導入する方法としては、アルカリ金属水酸化物、アンモニア等の塩基性水溶液、或いは、硝酸、硫酸、塩酸等の水溶液を含浸、又は該水溶液中に原料繊維を浸漬した状態で加熱処理する手段が挙げられる。本発明であるカルボキシル基量が  ２．０〜６．０ｍ  ｍｏｌ／ｇとなる条件については、反応の温度、濃度、時間等の反応因子と導入されるカルボキシル基量の関係を実験で明らかにすることにより、容易に決定出来る。なお、前記架橋結合の導入と同時に加水分解反応を行うことも出来る。ここにおいて、塩基で加水分解した場合にはカルボキシル基をＨ型にする必要がある。
【００１５】
カルボキシル基をＨ型にする方法としては、上述した加水分解繊維を下記に例示する各種の酸性水溶液に浸漬し、しかる後に乾燥する方法が好適に用いられる。酸性水溶液としては、塩酸、酢酸、硝酸、硫酸等の水溶液を挙げることが出来る。
【００１６】
なお、カルボキシル基が上記下限に満たない場合には、代表的な脱臭剤である活性炭と同レベルの吸着しか得られず、また上限を越えると、実用上満足し得る繊維物性が得られない。この様にして、引張強度が１  ｇ／ｄ  以上でアンモニアの吸着能力に優れ、その吸着速度が速いアンモニア吸着性繊維とすることが出来る。
【００１７】
また、実用上問題のない繊維物性と高度のアンモニア吸着能力を兼ね備えたアンモニア吸着性繊維とするためには、特に下記性能を備えた出発アクリル系繊維を採用することが望ましい。即ち、繊維を形成するＡＮ系重合体分子が充分に配向しておりコンゴ−レッド（以下ＣＲという）二色性比が  ０．４以上、更に好ましくは  ０．５以上のアクリル系繊維を選択することが望ましい。なおＣＲ二色性比は、高分子化学２３  （２５２）  １９３  （１９６６）  記載の方法に従って求められるものである。
【００１８】
なお、かかるアクリル系繊維の製造手段に限定はなく、上記ＣＲ二色性比が満たされる限り、適宜公知の手段を用いることが出来るが、中でも全延伸倍率を６倍以上、好ましくは８倍以上とし、かつ工程収縮率を３０％以下、好ましくは２０％以下とする手段の採用により工業的有利に所望のアクリル系繊維を作製することが出来る。
【００１９】
更に、出発アクリル系繊維として、延伸後であって熱処理前の繊維（ＡＮ系重合体の紡糸原液を常法に従って紡糸し、延伸配向されてはいるが、乾燥緻密化、湿熱緩和処理等の熱処理の施されていない繊維、中でも湿式又は乾／湿式紡糸延伸後の水膨潤ゲル状繊維：水膨潤度３０〜１５０  ％）を使用することにより、反応液中への繊維の分散性、繊維中への反応液の浸透性などが改善され、以て架橋結合の導入や加水分解反応が均一且つ速やかに行われるので望ましい。言うまでもないが、水膨潤度とは乾燥繊維重量基準で表した含有又は付着水分量の百分率である。
【００２０】
また殺菌性繊維としては、殺菌性の金属イオンとして１０〜２００  ｍ  ｍｏｌ／ｋｇ含有するものが好ましく、例えばアクリル系繊維中に金属化合物を含有せしめたものや酸性基を導入したアクリル系繊維に銀イオンを配位したもの、活性炭素繊維に銀を担持させたものがある。中でもアクリル系繊維中に金属化合物を金属イオンとして１０〜２００  ｍ  ｍｏｌ／ｋｇ含有せしめた殺菌性繊維が推奨される。該殺菌性繊維は、アクリル系繊維に含有させた金属化合物により殺菌性を発現するものであり、２５℃の純水中２４時間抽出による繊維中金属イオン保持率が９５％以上である金属化合物を含有するものが好ましい。また、上述の如き殺菌性アクリル系繊維を得る好適な方法として、殺菌性を有し２５℃の純水中２４時間抽出による繊維中金属イオン保持率が９５％以上である金属化合物を形成し得る金属イオンを含有する水溶液で金属イオンをアクリル系繊維に結合せしめる第１の処理の後、該金属化合物を形成するのに対応した陰イオンを含有する水溶液で該金属化合物を形成せしめる第２の処理を、１回以上施すことを特徴とする手段が提供される。
【００２１】
係る金属化合物としては、水銀、銀、銅、亜鉛、鉄、鉛、ビスマス等の金属イオンを含有するものを挙げることができるが、本発明においてより好ましくは使用する上での安全性、殺菌性効果の観点から、銀、銅、亜鉛の金属イオンの中の少なくとも１種を採択するのが望ましい。もちろん、複数種を組み合わせて使用することもかまわない。
【００２２】
また、該金属イオンと組み合わされてイオン反応を行い、金属化合物を形成するための陰イオンとしては、アクリル系繊維に結合せしめた金属イオンと反応して後述する水難溶性を示す化合物を形成する能力を有する陰イオン成分であれば構わないが、本発明において使用する上での安全性や殺菌効果の耐久性の観点からピロ燐酸、ポリ燐酸、珪酸、アルミン酸、タングステン酸、バナジン酸、モリブデン酸、アンチモン酸、臭素、沃素、硫黄、塩素酸、臭素酸、沃素酸、硫酸、亜硫酸、チオ硫酸、チオシアン酸、炭酸、修酸、安息香酸、フタル酸、石炭酸でなる群の中から選ばれた少なくとも１種類の陰イオン成分を使用することが好ましい。
【００２３】
係る金属イオンと陰イオンとのイオン反応により形成され、繊維中に含有され殺菌性を示す金属化合物は、水に対して難溶性を示すことが必要である。係る性質を有することにより、繊維中の金属化合物が脱落乃至は易溶出することが無く優れた殺菌性を恒久的に付与することができる。なお、本願発明でいう水難溶性とは、２５℃の純水  １００ｇに繊維１０ｇを投入し２４時間攪拌処理した後、水洗・乾燥した後の繊維の金属イオン含有量が、未処理の繊維の金属イオン含有量の９５％以上のものを意味する。
【００２４】
またここで、本発明において繊維に含有せしめるべき殺菌性を示す金属化合物は、特に限定はないが、より好ましくは繊維に対して金属イオンとして１０〜  ２００ｍ  ｍｏｌ／ｋｇ  含有させるのが良い。即ち金属化合物の含有量は要求される殺菌性のレベルにより異なり、係る範囲の下限に満たない場合は使用環境での充分な殺菌性能が得られ難く、上限を越える場合は、繊維が乾燥等の熱処理工程で著しく着色する問題が生じ易い。さらに係る範囲内で浴槽水やプ−ル水の充分な殺菌性能が恒久的に得られることから上述した範囲を越えてまで含有せしめることは、不必要にコストが高くなり工業的に有利でない。
【００２５】
また本発明に用いる不織布の製造方法は、熱融着性繊維により熱接着するものである限り、一般的な方法が採用出来る。例えばクロスレイ法、エアレイ法で熱融着性繊維を混綿する方法等でよい。いずれの方法においても使用時の密度を保持し、さらに不織布の強力向上のため、熱処理を行いアンモニア吸着性繊維、殺菌性繊維を熱融着性繊維により熱接着させる必要がある。
【００２６】
本発明の殺菌、消臭フィルタ−は、アンモニア吸着性繊維、殺菌性繊維、熱融着性繊維により構成されるものであり、不織布の強力やフィルタ−の性能の面から、好ましくはアンモニア吸着性繊維を  ５〜８５重量％、殺菌性繊維を  ５〜８５重量％、熱融着性繊維を１０重量％以上含有するものである。熱融着性繊維が１０重量％未満では、不織布としての強力が得られにくい場合がある。
【００２７】
本発明に用いる熱融着性繊維の種類は、特に限定は認められない。例えば市販されている芯にポリプロピレン、鞘にポリエチレンを複合した繊維、芯にポリエステル、鞘にポリエチレンを複合した繊維、芯にポリエステル、鞘に変性ポリエステルを複合した繊維等がある。熱融着性繊維のデニ−ルは特に限定しないが、一般には  ２〜３０デニ−ルの範囲のものが用いられる。熱融着性繊維の混率は、通常１０重量％以上あればよい。
【００２８】
【作用】
ナイロン繊維にカルボキシル基含有モノマ−をグラフト重合して得たアンモニア吸着性繊維は、カルボキシル基にアンモニアが酸・塩基反応により吸着する。特にアクリル系繊維でなるアンモニア吸着性繊維及び殺菌性繊維の組合せでなる本発明の殺菌、消臭フィルタ−は高い機能を発揮するが、その理由は上記と同様、以下のように考えられる。
【００２９】
即ち、本発明に用いるアンモニア吸着性繊維は、ＡＮ系重合体から出発していながら、実質的にニトリル基が消失していることから、ポリマ−鎖に結合している側鎖は、ヒドラジンとの反応により生成した窒素を含有する架橋構造と、ニトリル基の加水分解反応により生成したカルボキシル基と考えられる。当該繊維がアンモニアを吸着するのは、カルボキシル基とアンモニアが酸・塩基反応により結合するためであろう。
【００３０】
この酸・塩基反応は可逆反応であるので、該繊維の吸着能力は容易に再生される。ここで、高度のアンモニア吸着能力と糸物性を兼ね備えることが出来たのは、内部に架橋構造を有しているためで、以てアクリル系繊維の糸状を維持するのに必須であるニトリル基を消失させカルボキシル基に変換しても、糸物性が保持されるのであろう。
また、加工性能を支えているのは、ＣＲ二色性比に見られる高度の配向構造に由来するところが大であろう。
【００３１】
また、銀イオンが細菌、カビなどを効果的に殺菌することは広く知られており、極めて低濃度、例えば１０〜５０  ｐｐｂで殺菌効果を発現し１００  ｐｐｂ  の濃度で完全に細菌類を殺菌する。本発明の推奨する殺菌性繊維は金属イオンとして１０〜  ２００  ｍ
ｍｏｌ／ｋｇ  含有しており、浴温水中で一部銀イオンを溶出する。
【００３２】
かくして溶出した銀イオンは、該水中あるいは人体から分泌されて存在するハロゲンイオン、例えば塩素イオンと反応して難溶性の塩化銀を生成する。この銀塩の溶解度は非常に小さく、水溶液中においてはイオン濃度が当該銀塩の溶解度積といわれる非常に小さい値に達するまでは溶けるものの、それ以上は溶けない。例えば塩化銀の場合、その溶解度積は  １×１０−９．７５    ｍｏｌ／ｌであり、従って一定温度において、純水中の銀イオン濃度は、１．２  〜  １．３  ｐｐｍ以上には成りがたい。
【００３３】
又、浴槽原水は一般に水道水が使用されるため、塩素イオン濃度が通常１０  ｐｐｍ程度、最大  ２００  ｐｐｍであり、その共通イオン効果により塩化銀の溶解度は減少し、殺菌に必要な銀イオン濃度である１０〜１００  ｐｐｂ  程度の値に安定にとどまることが出来、余分の銀塩を溶出消費する事がなく、継続的に殺菌効果を維持するのである。
【００３４】
尚、不織布の強度が要求されない場合には、熱融着性繊維を使用する必要はなく、アンモニア吸着性繊維と殺菌性繊維を含有した不織布で本発明の目的である殺菌、消臭性を有するフィルタ−が得られるのは言うまでもない。
【実施例】
以下、実施例によって本発明を具体的に説明するが、本発明の要旨はこれによって限定されるものではない。実施例中の百分率は、断りのない限り重量基準で示す。なお、カルボキシル基量は以下の方式によりもとめた。
【００３５】
（１）カルボキシル基量（ｍ  ｍｏｌ／ｇ）
充分乾燥した供試繊維１ｇを精秤し（Ａｇ）、これに  ２００ｍｌの水を加えた後、５０℃に加温しながら１Ｎ塩酸水溶液を添加してｐＨ２  にし、０．１  Ｎ苛性ソ−ダ水溶液で常法に従って滴定曲線を求めた。該滴定曲線からカルボキシル基に消費された苛性ソ−ダ水溶液消費量（Ｂｃｃ）を求め、次式によってカルボキシル基量を算出した。
カルボキシル基量（ｍ  ｍｏｌ／ｇ）  ＝  ０．１  Ｂ／Ａ
【００３６】
（２）金属イオン含有量
０．１  ｇの繊維を、９５％の濃硫酸と６２％の濃硝酸溶液で湿式分解した溶液を日本ジャ−レルアッシュ  （株）  製原子吸光分析装置  ＡＡ８５５型を用いて原子吸光度を測定して求めた。
【００３７】
（３）金属イオン保持率
１０ｇの繊維を２５℃純水  １００ｇに投入し２４時間攪拌後、水洗・乾燥処理した繊維と元の未処理繊維について繊維中の金属イオン含有量を測定して、次式によって金属イオン保持率を求めた。
0003560088.tif 000002
【００３８】
（４）一般細菌数（個／ｍｌ）
本発明フィルタ−で処理した被験水について、衛生試験法注解４．１．１．４（１）により求めた。該数が低い程殺菌性能に優れることは言うまでも無い。
【００３９】
（５）透過光濁度
本発明フィルタ−で処理した被験水について、ＪＩＳ  Ｋ０１０１  ９．２  に準じて透過光濁度を求めた。尚、該濁度は殺菌、消臭性能を表わすものであり、数が低い程殺菌、消臭性能が優れる。
【００４０】
（６）銀イオン濃度
本発明フィルタ−で処理した被験水を適量取り、  ０．１  ｍｏｌ／ｌの硝酸溶液とし、ＩＣＰ  発光分析法で測定し求めた。
【００４１】
参考例１
ＡＮ９０％及びアクリル酸メチル１０％からなるＡＮ系重合体（３０℃ジメチルホルムアミド中での極限粘度［η］：１．２  ）１０部を４８％のロダンソ−ダ水溶液９０部に溶解した紡糸原液を、常法に従って紡糸、延伸（全延伸倍率；１０倍）した後、乾球／湿球＝１２０℃／６０℃の雰囲気下で乾燥（工程収縮率１４％）して単繊維繊度１．５ｄの原料繊維Ｉ（ＣＲ二色性比０．５８）  を得た。
【００４２】
原料繊維Ｉを表１に示した条件でヒドラジン処理、加水分解  （ＮａＯＨ）  処理を行い、  １Ｎ塩酸水溶液に３０分浸漬して酸処理を行った。これを脱水、水洗、乾燥し、繊維Ｎｏ．１〜４及びＡ〜Ｄを得た。得られたアンモニア吸着性繊維の特性値を表１に示した。
得られた繊維（繊維Ｎｏ．１〜４及びＢ〜Ｃ）の引張強度は、１ｇ／ｄ以上あり、通常のカ−ドに仕掛けることができた。
【００４３】
【表１】
0003560088.tif 000003
【００４４】
参考例２
銀イオン溶液として硝酸銀水溶液を、銅（ＩＩ）イオン溶液として硫酸銅水溶液を、亜鉛イオン溶液として塩化亜鉛水溶液を各々５０  ｍ  ｍｏｌ／ｌに調整し、該水溶液１０００ｍｌの各々を  １％の硝酸水溶液でｐＨ３  にした後、参考例１で使用した原料繊維Ｉ  １００ｇを投入して、９８℃で３０分間処理を行い、水洗、乾燥を行い第１の処理  （夫々の金属イオンを繊維Ｉに結合せしめる処理）  を施した。
【００４５】
第２の処理  （金属化合物の形成処理）  として、フタル酸イオン水溶液としてフタル酸水素カリウムを３０  ｍｍｏｌ／ｌ  に調整し、該水溶液  １００ｍｌに上記の第１の処理を施した  ３種類の繊維１０ｇの割合で各々投入して、９８℃で３０分間処理を行い、水洗、乾燥し、繊維Ｎｏ．５〜７を得た。得られた殺菌性繊維の特性値を表２に示した。
【００４６】
【表２】
0003560088.tif 000004
【００４７】
実施例１
参考例１で製造した繊維Ｎｏ１のアンモニア吸着性繊維と参考例２で製造した繊維Ｎｏ５の殺菌性繊維及び市販の芯ポリプロピレン、鞘ポリエチレンの熱融着性繊維  ４デニ−ル５１ｍｍ、市販のポリエステル綿  ４デニ−ル５１ｍｍを表３に示す割合で調合し、一般に用いられる乾式不織布法により調合Ｎｏ．１〜６  の不織布を製造した。即ち、混綿後、カ−デング、ニ−ドルパンチし  １４０℃の熱処理を行い目付  ２００ｇ／ｍ２の不織布を製造した。
【００４８】
【表３】
0003560088.tif 000005
【００４９】
得られた不織布を、本実施例を示す図１のように、直径３５ｍｍ×長さ  ２５０ｍｍのプラスチック製筒コア２に沿って均一に巻き、外径６５ｍｍのフィルタ−エレメント１にして固定した。これを注水口４、排水口５を有するプラスチック製筒である外筒３内に装着して水用殺菌、消臭フィルタ−９とした。
【００５０】
得られたフィルタ−９を図２の如く構成して，浴槽水の濾過殺菌消臭用に組み込んだ。即ち図２で、浴槽６の使用済浴槽水  ４００Ｌをポンプ７により異物フィルタ−８（粗大異物を粗取りする。）、本発明のフィルタ−９を経由して流量３ＯＬ／分で１０分間循環通水した。
所定時間経過後の浴槽水について、一般細菌数、銀イオン濃度、透過光濁度、ｐＨを測定し、表４に示した。消臭性能は、浴槽水のｐＨによって表現でき、ｐＨが高いと消臭性能がなくｐＨが低い程消臭性能は高い。
【００５１】
【表４】
0003560088.tif 000006
【００５２】
調合Ｎｏ．６は、殺菌消臭効果は優れていたが、不織布の強力が幾分不足した。本発明を満たさない調合Ｎｏ．１は、殺菌消臭効果がないため、浴槽水の一般細菌数、透過光濁度及びｐＨ共に高くなった。調合Ｎｏ．２〜５は、実用上耐えうる不織布の強力を有しており、殺菌消臭効果も優れていた。
【００５３】
比較例１
参考例１で製造した繊維ＮｏＡのアンモニア吸着性繊維７０％と参考例２で製造した繊維Ｎｏ５の殺菌性繊維２０％及び市販の芯ポリプロピレン、鞘ポリエチレンの熱融着性繊維  ４デニ−ル５１ｍｍ１０％を調合し、一般に用いられる乾式不織布法により不織布の製造を試みたが繊維ＮｏＡの引張強度が低いためカ−ド掛けに難渋した。実施例１と同じ条件で不織布としたが、外観上も斑のあるものとなってしまった。実施例１と同じ通水テストの結果、不織布に斑があるため浴槽水の流れが少し不均一となり、浴槽水のｐＨ  ６．７と少し高くなった。
【００５４】
比較例２
参考例１で製造した繊維ＮｏＢのアンモニア吸着性繊維７０％と参考例２で製造した繊維Ｎｏ５の殺菌性繊維２０％及び市販の芯ポリプロピレン、鞘ポリエチレンの熱融着性繊維  ４デニ−ル５１ｍｍ１０％を調合し、一般に用いられる乾式不織布法により不織布を製造し実施例１と同じ条件で通水試験を行った結果、浴槽水の流れは非常に良好であったが、浴槽水のｐＨ  ６．８と少し高くなった。
【００５５】
【発明の効果】
以上に説明したとおり、本発明の水用殺菌、消臭フィルタ−は、簡単な操作で濾過と共に硬水中の細菌類を容易に殺菌・消臭することが可能である。従って家庭用、業務用に関わらず各種容量の浴槽等に適用出来、浴槽水の濾過清浄化及び殺菌消臭が可能であり、感染予防等衛生面の改善が出来る。更に当該フィルタ−に採用する例えば銀化合物を含有する殺菌性繊維は、銀イオンが化学的に結合しているため、物理的に剥離脱落することがない。
【００５６】
また、三次元網目構造を有する細デニ−ルの繊維集合体であるため接触面積が大きく、良好な濾過性能を兼ね備えたものである。従ってとくに循環系で使用する場合、フィルタ−を小型にすることも出来る。また当該フィルタ−は、殺菌性能以外にアンモニアなどの臭いをとる特性もあり、清潔な水を長時間にわたり維持することが出来る。
【００５７】
【図面の簡単な説明】
【図１】図１は、本発明の水用殺菌、消臭フィルタ−の一実施例における概略断面図である。
【図２】図２は、浴槽水の循環系に本発明の水用殺菌、消臭フィルタ−を組み込んだ一実施例における概略フロ−図である。
【符号の説明】
１  フィルタ−エレメント
２  コア
３  外筒
４  注水口
５  排水口
６  浴槽
７  浴槽水循環ポンプ
８  異物フィルタ−
９  水用殺菌、消臭フィルタ−
【図１】
0003560088.tif 000007
【図２】
0003560088.tif 000008